(57)【要約】【課題】高い熱伝導率を有するＳＯＩウェーハを提供する。【解決手段】本発明によるＳＯＩウェーハ１は、支持基板シリコンウェーハ１０と、支持基板１０上の単結晶シリコンからなる活性層２１と、支持基板シリコンウェーハ１０及び活性層２１との間に設けられた埋め込み絶縁層３０と、を有し、埋め込み絶縁層３０は、（ｉ）単結晶ＳｉＣ及びアモルファスＳｉＣのいずれかからなる絶縁層３１と、（ｉｉ）酸化シリコンからなる密着層３５と、を備え、該密着層３５は、（ａ）埋め込み絶縁層３０の、活性層２１の側の表面、（ｂ）埋め込み絶縁層３０の、支持基板シリコンウェーハ１０の側の表面、及び（ｃ）埋め込み絶縁層３０の内部、のいずれかに設けられる。【選択図】図１
2020038917.tif 000002
【特許請求の範囲】
【請求項１】
支持基板シリコンウェーハと、
該支持基板上の単結晶シリコンからなる活性層と、
前記支持基板シリコンウェーハ及び前記活性層との間に設けられた埋め込み絶縁層と、を有するＳＯＩウェーハであって、
前記埋め込み絶縁層は、（ｉ）単結晶ＳｉＣ及びアモルファスＳｉＣのいずれかからなる絶縁層と、（ｉｉ）酸化シリコンからなる密着層と、を備え、
該密着層は、（ａ）前記埋め込み絶縁層の、前記活性層の側の表面、（ｂ）前記埋め込み絶縁層の、前記支持基板シリコンウェーハの側の表面、及び（ｃ）前記埋め込み絶縁層の内部、のいずれかに設けられることを特徴とするＳＯＩウェーハ。
【請求項２】
前記埋め込み絶縁層における、前記絶縁層の膜厚が１μｍ以上である、請求項１に記載のＳＯＩウェーハ。
【請求項３】
前記埋め込み絶縁層における、前記密着層の膜厚が１００ｎｍ以上２００ｎｍ以下である、請求項１又は２に記載のＳＯＩウェーハ。
【請求項４】
請求項１に記載のＳＯＩウェーハの製造方法であって、
支持基板シリコンウェーハの表面上に、単結晶ＳｉＣ又はアモルファスＳｉＣからなる絶縁層を形成する絶縁層形成工程と、
前記絶縁層及び活性層用シリコンウェーハの少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、を含む、
ＳＯＩウェーハの製造方法。
【請求項５】
請求項１に記載のＳＯＩウェーハの製造方法であって、
活性層用シリコンウェーハの表面上に、単結晶ＳｉＣ又はアモルファスＳｉＣからなる絶縁層を形成する絶縁層形成工程と、
支持基板シリコンウェーハ及び前記絶縁層の少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、
を含む、ＳＯＩウェーハの製造方法。
【請求項６】
請求項１に記載のＳＯＩウェーハの製造方法であって、
支持基板シリコンウェーハ及び活性層用シリコンウェーハの表面上に第１絶縁層及び第２絶縁層をそれぞれ形成する絶縁層形成工程と、
前記第１絶縁層及び前記第２絶縁層の少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、を含み、
前記第１絶縁層及び前記第２絶縁層はともに、単結晶ＳｉＣ及びアモルファスＳｉＣのいずれかからなる、ＳＯＩウェーハの製造方法。
【請求項７】
前記接合工程に先立ち、前記密着層の平坦化処理を行う工程をさらに含む、請求項４又は５に記載のＳＯＩウェーハの製造方法。
【請求項８】
前記接合工程に先立ち、前記第１絶縁層及び前記第２絶縁層の平坦化処理を行う工程をさらに含む、請求項６に記載のＳＯＩウェーハの製造方法。
【請求項９】
前記接合工程において、酸化性ガス雰囲気下において８００℃以上かつ１時間以上の貼り合わせ強化熱処理を施す、請求項５〜８のいずれか１項に記載のＳＯＩウェーハの製造方法。
【発明の詳細な説明】
【技術分野】
【０００１】
本発明は、ＳＯＩウェーハ及びその製造方法に関する。
【背景技術】
【０００２】
近年、高耐圧素子として、ＳＯＩ（Silicon On Insulator）構造を有するＳＯＩウェーハが注目されている。従来知られる一般的なＳＯＩウェーハは、シリコン単結晶からなる支持基板上に、絶縁性の高い酸化シリコン（ＳｉＯ２）からなる埋め込み絶縁層およびシリコン単結晶からなる活性層が順次形成された構造を有する（例えば特許文献１を参照）。この埋め込み絶縁層は、酸化シリコンに由来してＢＯＸ（Buried Oxide）層と呼ばれる。
【０００３】
ところで、埋め込み絶縁層は酸化シリコンにより形成されるため、その熱伝導率がシリコンに比べて小さい。そのため、高耐圧デバイスにおける自己発熱が問題となり、放熱性を改善する取り組みが求められている。例えば特許文献２では、ＳＯＩウェーハに形成される半導体デバイス構造により放熱性を改善することが試みられている。
【先行技術文献】
【特許文献】
【０００４】
【特許文献１】特開平５−２１３３８号公報
【特許文献２】特開２０１６−６３０９９号公報
【発明の概要】
【発明が解決しようとする課題】
【０００５】
ＳＯＩウェーハの熱伝導率そのものを改善することができれば、ＳＯＩウェーハに形成される半導体デバイス構造に制約はない。そこで本発明は、高い熱伝導率を有するＳＯＩウェーハ及びその製造方法を提供することを目的とする。
【課題を解決するための手段】
【０００６】
本発明者らは、上記課題を解決すべく検討し、埋め込み絶縁層として一般的に用いられてきた酸化シリコンに替えて、酸化シリコンよりも熱伝導率が比較的高い炭化ケイ素（ＳｉＣ）を用いることを検討した。しかしながら、埋め込み絶縁層としてのＳｉＣを設けたシリコンウェーハと、それに貼り合わせるシリコンウェーハとの接合は困難であった。本発明者はさらに鋭意検討し、埋め込み絶縁層に単結晶ＳｉＣ及びアモルファスＳｉＣのいずれかからなる絶縁層と、酸化シリコンからなる密着層とを設けることで、上記接合の課題を解決した。そして、こうして得られるＳＯＩウェーハが高い熱伝導率を有することを本発明者は知見した。本発明は、上記知見に基づいて完成されたものであり、その要旨構成は以下のとおりである。
【０００７】
（１）支持基板シリコンウェーハと、
該支持基板上の単結晶シリコンからなる活性層と、
前記支持基板シリコンウェーハ及び前記活性層との間に設けられた埋め込み絶縁層と、を有するＳＯＩウェーハであって、
前記埋め込み絶縁層は、（ｉ）単結晶ＳｉＣ及びアモルファスＳｉＣのいずれかからなる絶縁層と、（ｉｉ）酸化シリコンからなる密着層と、を備え、
該密着層は、（ａ）前記埋め込み絶縁層の、前記活性層の側の表面、（ｂ）前記埋め込み絶縁層の、前記支持基板シリコンウェーハの側の表面、及び（ｃ）前記埋め込み絶縁層の内部、のいずれかに設けられることを特徴とするＳＯＩウェーハ。
【０００８】
（２）前記埋め込み絶縁層における、前記絶縁層の膜厚が１μｍ以上である、前記（１）に記載のＳＯＩウェーハ。
【０００９】
（３）前記埋め込み絶縁層における、前記密着層の膜厚が１００ｎｍ以上２００ｎｍ以下である、前記（１）又は（２）に記載のＳＯＩウェーハ。
【００１０】
（４）前記（１）に記載のＳＯＩウェーハの製造方法であって、
支持基板シリコンウェーハの表面上に、単結晶ＳｉＣ又はアモルファスＳｉＣからなる絶縁層を形成する絶縁層形成工程と、
前記絶縁層及び活性層用シリコンウェーハの少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、を含む、
ＳＯＩウェーハの製造方法。
【００１１】
（５）前記（１）に記載のＳＯＩウェーハの製造方法であって、
活性層用シリコンウェーハの表面上に、単結晶ＳｉＣ又はアモルファスＳｉＣからなる絶縁層を形成する絶縁層形成工程と、
支持基板シリコンウェーハ及び前記絶縁層の少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、
を含む、ＳＯＩウェーハの製造方法。
【００１２】
（６）前記（１）に記載のＳＯＩウェーハの製造方法であって、
支持基板シリコンウェーハ及び活性層用シリコンウェーハの表面上に第１絶縁層及び第２絶縁層をそれぞれ形成する絶縁層形成工程と、
前記第１絶縁層及び前記第２絶縁層の少なくともいずれか一方の表面上に酸化シリコンからなる密着層を形成する密着層形成工程と、
前記密着層を介して、前記支持基板シリコンウェーハ及び前記活性層用シリコンウェーハを貼り合わせる接合工程と、
前記活性層用シリコンウェーハを、前記貼り合わせた面とは反対側から減厚して単結晶シリコンからなる活性層とする減厚工程と、を含み、
前記第１絶縁層及び前記第２絶縁層はともに、単結晶ＳｉＣ及びアモルファスＳｉＣのいずれかからなる、ＳＯＩウェーハの製造方法。
【００１３】
（７）前記接合工程に先立ち、前記密着層の平坦化処理を行う工程をさらに含む、前記（４）又は（５）に記載のＳＯＩウェーハの製造方法。
【００１４】
（８）前記接合工程に先立ち、前記第１絶縁層及び前記第２絶縁層の平坦化処理を行う工程をさらに含む、前記（６）に記載のＳＯＩウェーハの製造方法。
【００１５】
（９）前記接合工程において、酸化性ガス雰囲気下において８００℃以上かつ１時間以上の貼り合わせ強化熱処理を施す、前記（５）〜（８）のいずれかに記載のＳＯＩウェーハの製造方法。
【発明の効果】
【００１６】
本発明によれば、高い熱伝導率を有するＳＯＩウェーハ及びその製造方法を提供することができる。
【図面の簡単な説明】
【００１７】
【図１】本発明によるＳＯＩウェーハを説明する模式断面図である。
【図２Ａ】本発明によるＳＯＩウェーハの埋め込み絶縁層の第１の態様を説明する模式断面図である。
【図２Ｂ】本発明によるＳＯＩウェーハの埋め込み絶縁層の第２の態様を説明する模式断面図である。
【図２Ｃ】本発明によるＳＯＩウェーハの埋め込み絶縁層の第３の態様を説明する模式断面図である。
【図３】本発明によるＳＯＩウェーハの製造方法の第１実施形態を説明する模式断面図である。
【図４】本発明によるＳＯＩウェーハの製造方法の第２実施形態を説明する模式断面図である。
【発明を実施するための形態】
【００１８】
（１．概要）
本発明に従う実施形態の説明に先立ち、各図面の対応関係について説明する。図１は本発明に従うＳＯＩウェーハ１の模式断面図である。図２Ａ〜図２Ｃは、図１に示したＳＯＩウェーハにおける埋め込み絶縁層の３つの態様を示し、以下ではそれぞれ第１態様、第２態様及び第３態様と称する。
【００１９】
図３は、第１態様による埋め込み絶縁層を有するＳＯＩウェーハの製造方法の実施形態（以下、第１実施形態）を説明する模式断面図である。なお、図３に示す第１実施形態では、支持基板シリコンウェーハ１１０に絶縁層１３１を形成しているが、これに替えて、活性層用シリコンウェーハ１２０に絶縁層を形成すれば第２態様による埋め込み絶縁層を有するＳＯＩウェーハを製造することができる。
【００２０】
図４は、第３態様による埋め込み絶縁層を有するＳＯＩウェーハの製造方法の実施形態（以下、第２実施形態）を説明する模式断面図である。
【００２１】
以下、図面を参照しつつ本発明の一実施形態を詳細に説明する。まず、図１及び図２Ａ〜図２Ｃを参照して本発明によるＳＯＩウェーハ１の概要を説明する。次に、ＳＯＩウェーハ１を得るための第１、第２実施形態によるＳＯＩウェーハの製造方法を説明しつつ、併せて各構成の詳細を説明する。その後、本発明に適用可能な具体的態様を説明する。なお、各図面では説明の便宜上、各構成の厚さを誇張して示す。そのため、各構成の厚さは、実際の厚さの割合とは異なる。
【００２２】
（２．ＳＯＩウェーハ）
図１を参照する。本発明によるＳＯＩウェーハ１は、支持基板シリコンウェーハ１０と、支持基板シリコンウェーハ１０上の単結晶シリコンからなる活性層２１と、支持基板シリコンウェーハ１０及び活性層２１との間に設けられた埋め込み絶縁層３０と、を有する。そして、埋め込み絶縁層３０は、（ｉ）単結晶ＳｉＣ及びアモルファスＳｉＣのいずれかからなる絶縁層３１と、（ｉｉ）酸化シリコンからなる密着層３５と、を備える。
【００２３】
図２Ａ〜図２Ｃのそれぞれに、埋め込み絶縁層３０の第１態様〜第３態様を模式的に示すように、密着層３５は以下のいずれかの態様となる。すなわち、密着層３５は、（ａ）埋め込み絶縁層３０の、活性層２１の側の表面（図２Ａ参照）、（ｂ）埋め込み絶縁層３０の、支持基板シリコンウェーハ１０の側の表面（図２Ｂ参照）、及び（ｃ）埋め込み絶縁層の内部（図２Ｃ参照）、のいずれかに設けられる。なお、図２Ｃに示す第３態様の埋め込み絶縁層３０において、絶縁層３１は支持基板シリコンウェーハ１０及び活性層２１の両方の表面側にそれぞれ設けられた第１絶縁層３１ａ及び第２絶縁層３１ｂを有する。密着層３５は第１絶縁層３１ａ及び第２絶縁層３１ｂの間に設けられる。
【００２４】
第１態様から第３態様のいずれの場合であっても、本発明によるＳＯＩウェーハ１であれば、後述の実施例により実証されたとおり、絶縁層に含まれるＳｉＣの熱伝導率がＳｉよりも高い。そのため、本発明によるＳＯＩウェーハ１は、酸化シリコンからなるＢＯＸ層を用いた従来公知のＳＯＩウェーハに比べて熱伝導率が高く、放熱性に優れる。以下、ＳＯＩウェーハ１を製造するための実施形態を順次説明する。
【００２５】
（３．ＳＯＩウェーハの製造方法の第１実施形態）
図３を参照して、第１実施形態によるＳＯＩウェーハ１００の製造方法を説明する。本実施形態は、図２Ａの第１態様のＳＯＩウェーハを製造する方法である。
【００２６】
ＳＯＩウェーハ１００の製造方法は、支持基板シリコンウェーハ１１０の表面上に絶縁層１３１を形成する絶縁層形成工程（図３のＳ１１０、Ｓ１２０参照）と、絶縁層１３１及び活性層用シリコンウェーハ１２０の少なくともいずれか一方の表面上に酸化シリコンからなる密着層１３５を形成する密着層形成工程（図３のＳ１３０、Ｓ１３０Ａ〜Ｓ１３０Ｃを参照）と、密着層１３５を介して、支持基板シリコンウェーハ１１０及び活性層用シリコンウェーハ１２０を貼り合わせる接合工程（図３のＳ１４０参照）と、活性層用シリコンウェーハ１２０を、貼り合わせた面とは反対側から減厚して単結晶シリコンからなる活性層１２１とする減厚工程（図３のＳ１５０参照）と、を含む。そして、絶縁層１３１は単結晶ＳｉＣ又はアモルファスＳｉＣからなる。以下、各工程の詳細を順次説明する。
【００２７】
＜絶縁層形成工程＞
絶縁層形成工程（図３のＳ１１０、Ｓ１２０参照）では支持基板シリコンウェーハ１１０の表面上に、単結晶ＳｉＣ又はアモルファスＳｉＣからなる絶縁層１３１を形成する。単結晶ＳｉＣ及びアモルファスＳｉＣのいずれも、一般的な手法により形成することができる。ここで形成する絶縁層１３１の膜厚は、絶縁性が確保される限りは特に制限されないが、ＳＯＩウェーハとしての耐圧性を確保するため１μｍ以上とすることが好ましく、１０μｍ以上とすることが好ましい。膜厚の上限は特に制限されないが、工業的な生産性を考慮すれば膜厚の上限は５０μｍ程度である。
【００２８】
＜＜炭化処理法によるＳｉＣの形成＞＞
例えば、支持基板シリコンウェーハ１１０の表面を炭化処理することにより、単結晶ＳｉＣからなる絶縁層１３１を形成することができる。炭化処理は、例えば、熱処理炉内にプロパンガス、メタンガス、エタンガス等の炭素系ガスと、キャリアガスとしての水素ガスを導入する。そして、炭素雰囲気で、支持基板シリコンウェーハ１１０の温度を９００〜１３００℃として、１〜６０分、より好ましくは３０分以上の炭化処理を行う。こうすることで、単結晶ＳｉＣを支持基板シリコンウェーハ１１０の表面部に形成することができる。また、支持基板シリコンウェーハ１１０の温度を９００℃未満とすれば、アモルファスＳｉＣを形成することもできる。
【００２９】
＜＜ＣＶＤ法によるＳｉＣの形成＞＞
また、プラズマＣＶＤ法などのＣＶＤ法を用いて、支持基板シリコンウェーハ１１０の表面上にＳｉＣからなる絶縁層１３１を成膜することもできる。支持基板シリコンウェーハ１１０の温度を９００℃以上１４００℃以下にした状態で成膜すれば、単結晶ＳｉＣをエピタキシャル成長させることができる。また、支持基板シリコンウェーハ１１０の温度を２５０℃以上８９０℃以下にした状態で成膜すれば、アモルファスＳｉＣを成長させることができる。
【００３０】
＜密着層形成工程＞
次に、密着層形成工程（図３のＳ１３０参照）では、絶縁層１３１及び活性層用シリコンウェーハ１２０の少なくともいずれか一方の表面上に酸化シリコンからなる密着層１３５を形成する。
【００３１】
本工程では、絶縁層１３１の表面上に密着層１３５を形成してもよい（図３のＳ１３０Ａ参照）。この場合、活性層用シリコンウェーハ１２０の表面には膜厚が数Å程度の自然酸化膜（図示せず、以下同様。）が形成されている。
【００３２】
また、本工程において、活性層用シリコンウェーハ１２０の表面上に密着層１３５を形成してもよい（図３のＳ１３０Ｂ参照）。この場合、単結晶ＳｉＣ又はアモルファスＳｉＣからなる絶縁層１３１の表面には膜厚が数Å程度の自然酸化膜が形成されている。
【００３３】
さらにまた、本工程において、絶縁層１３１及び活性層用シリコンウェーハ１２０の両方の表面上に密着層１３５を形成してもよい（図３のＳ１３０Ｃ参照）。
【００３４】
＜＜密着層の形成膜厚＞＞
次工程の接合工程において支持基板シリコンウェーハ１１０と活性層用シリコンウェーハ１２０とを密着層１３５を介して接合できる限りは、密着層の形成膜厚は特に制限されない。ただし、次工程での接合をより確実に行うため、本工程において形成する密着層１３５の膜厚を１００ｎｍ以上２００ｎｍ以下とすることが好ましい。また、この目的のため、図３のＳ１３０Ｃに示すように、絶縁層１３１及び活性層用シリコンウェーハ１２０の両方の表面上に密着層１３５を形成する場合は、密着層１３５の合計膜厚を上記範囲とすることが好ましい。
【００３５】
＜＜ＣＶＤ法による密着層の形成＞＞
例えば、プラズマＣＶＤ法などのＣＶＤ法を用いて、酸化シリコンからなる密着層１３５を所望の膜厚で形成することができる。
【００３６】
＜＜熱酸化法による密着層の形成＞＞
また、公知の熱酸化法を用いても、酸化シリコンからなる密着層１３５を所望の膜厚で形成することができる。なお、酸化膜の品質を高めるためには、基板温度を９００℃よりも高温にすることが好ましい。
【００３７】
＜＜窒化シリコン保護膜＞＞
なお、密着層１３５の形成に先立ち、支持基板シリコンウェーハ１１０、活性層用シリコンウェーハ１２０及び絶縁層１３１のそれぞれの表面上に、窒化シリコン（ＳｉＮ）保護膜（図示せず）を形成してもよい。特に、単結晶ＳｉＣ又はアモルファスＳｉＣからなる絶縁層１３１の表面上に、熱酸化法により酸化シリコンからなる密着層１３５を形成する場合には、密着層１３５の形成に先立ち、窒化シリコン保護膜を絶縁層１３１の表面に形成することが好ましい。こうすることで、絶縁層１３１の表面上に密着層１３５を確実に形成することができる。窒化シリコン保護膜の膜厚を２０ｎｍ〜１００ｎｍ程度とすれば、十分に保護膜として機能する。また、窒化シリコン保護膜は、窒化処理及びＣＶＤ法等の公知の手法を用いて形成することができる。
【００３８】
＜接合工程＞
密着層形成工程に続く接合工程（図３のＳ１４０参照）において、密着層１３５を介して、支持基板シリコンウェーハ１１０及び活性層用シリコンウェーハ１２０を貼り合わせる。
【００３９】
図３のＳ１３０Ａに示すように絶縁層１３１の表面上に密着層１３５を設けた場合、密着層１３５を活性層用シリコンウェーハ１２０の自然酸化膜と接合させることができる。密着層１３５の表面上に窒化シリコン保護膜を形成した場合は、当該窒化シリコン保護膜と、活性層用シリコンウェーハ１２０の自然酸化膜とで接合させることとなる。また、活性層用シリコンウェーハ１２０の表面上に窒化シリコン保護膜を形成した場合は、密着層１３５と当該窒化シリコン保護膜とで接合することとなる。
【００４０】
また、図３のＳ１３０Ｂに示すように活性層用シリコンウェーハ１２０の表面上に密着層１３５を設けた場合、密着層１３５を絶縁層１３１の自然酸化膜と接合させることができる。密着層１３５の表面上に窒化シリコン保護膜を形成した場合は、当該窒化シリコン保護膜と、絶縁層１３１の自然酸化膜とで接合させることとなる。また、絶縁層１３１の表面上に窒化シリコン保護膜を形成した場合は、密着層１３５と当該窒化シリコン保護膜とで接合することとなる。
【００４１】
さらにまた、図３のＳ１３０Ｃに示すように絶縁層１３１及び活性層用シリコンウェーハの両方の表面上に密着層１３５を設けた場合、密着層１３５同士で接合させることができる。
【００４２】
なお、密着性を高めるため、本工程では、酸化性ガス雰囲気下において８００℃以上かつ１時間以上の貼り合わせ強化熱処理を施すことが好ましい。酸化性ガス雰囲気は、例えば酸素雰囲気とすることができ、酸素に加えて不活性ガスなどが含まれてもよい。また、強化熱処理の温度及び処理時間の上限は特に制限されないが、工業的生産性を考慮すれば、それぞれ１３００℃以下、５時間以下である。
【００４３】
＜活性層用シリコンウェーハの減厚工程＞
上述した接合工程を経た後、活性層用シリコンウェーハ１２０の減厚工程（図３のＳ１５０参照）を行う。本工程では、活性層用シリコンウェーハ１２０を、貼り合わせた面とは反対側から減厚することで単結晶シリコンからなる活性層１２１を得る。減厚するためには、例えば活性層用シリコンウェーハ１２０を研削及び研磨すればよい。これにより、所望厚さの活性層１２１を有するＳＯＩウェーハ１００を得ることができる。活性層１２１の厚さは、そこに形成するデバイスに応じて適宜決定することができ、１００ｎｍ〜１ｍｍの範囲で適宜定めればよい。なお、この研削および研磨には、公知の研削法および研磨法を好適に用いることができ、具体的には平面研削法および鏡面研磨法を用いることができる。
【００４４】
こうして得られるＳＯＩウェーハ１００は、支持基板シリコンウェーハ１０と、支持基板シリコンウェーハ１０上の単結晶シリコンからなる活性層２１と、支持基板シリコンウェーハ１０及び活性層２１との間に設けられた埋め込み絶縁層３０と、を有する。そして、埋め込み絶縁層３０は、（ｉ）単結晶ＳｉＣ及びアモルファスＳｉＣのいずれかからなる絶縁層３１と、（ｉｉ）酸化シリコンからなる密着層３５と、を備え、密着層３５は、（ａ）埋め込み絶縁層３０の、活性層２１の側の表面（図２Ａ参照）に設けられる。なお、埋め込み絶縁層１３０は、前述した窒化シリコン保護膜を備えてもよい。
【００４５】
以上、図３を参照して前述の第１態様によるＳＯＩウェーハの製造方法の第１実施形態を説明した。この第１実施形態では支持基板シリコンウェーハ１１０に絶縁層１３１を形成したものの、これに替えて、活性層用シリコンウェーハ１２０に絶縁層１３１を形成する以外は、上記第１実施形態と同様の工程を経ることにより、図２Ｂに示す第２態様のＳＯＩウェーハを製造することができる。すなわち、活性層用シリコンウェーハ１２０の表面上に絶縁層１３１を形成する絶縁層形成工程と、支持基板シリコンウェーハ１１０及び絶縁層１３１の少なくともいずれか一方の表面上に酸化シリコンからなる密着層１３５を形成する密着層形成工程と、密着層１３５を介して、支持基板シリコンウェーハ１１０及び活性層用シリコンウェーハ１２０を貼り合わせる接合工程と、活性層用シリコンウェーハ１２０を、貼り合わせた面とは反対側から減厚して単結晶シリコンからなる活性層１２１とする減厚工程と、により、第２態様によるＳＯＩウェーハを製造することができる。第２態様によるＳＯＩウェーハは、（ｉ）単結晶ＳｉＣ及びアモルファスＳｉＣのいずれかからなる絶縁層と、（ｉｉ）酸化シリコンからなる密着層と、を備え、密着層は、（ｂ）埋め込み絶縁層の、支持基板シリコンウェーハ１１０の側の表面（図２Ｂ参照）に設けられる。なお、絶縁層１３１、密着層１３５、窒化シリコン保護膜の形成、接合工程及びその強化熱処理、減厚のための研削及び研磨手法等については第１実施形態において上述したのと同様の手法を用いることができるため、重複する説明を省略する。
【００４６】
（４．ＳＯＩウェーハの製造方法の第２実施形態）
図４を参照して、第２実施形態によるＳＯＩウェーハ２００の製造方法を説明する。本実施形態は、図２Ｃの第３態様のＳＯＩウェーハを製造する方法である。なお、簡潔な説明のため、第１実施形態と同一の構成要素及び同一ステップには原則として一及び十の位が同一の参照番号を付して構成の詳細な説明を省略し、以降も同様とする。
【００４７】
ＳＯＩウェーハ２００の製造方法は、支持基板シリコンウェーハ２１０及び活性層用シリコンウェーハ２２０の表面上に第１絶縁層２３１ａ及び第２絶縁層２３１ｂをそれぞれ形成する絶縁層形成工程（図４のＳ２１０、Ｓ２２０参照）と、第１絶縁層２３１ａ及び第２絶縁層２３１ｂの少なくともいずれか一方の表面上に酸化シリコンからなる密着層２３５を形成する密着層形成工程（図４のＳ２３０、Ｓ２３０Ａ〜Ｓ２３０Ｃを参照）と、密着層２３５を介して、支持基板シリコンウェーハ２１０及び活性層用シリコンウェーハ２２０を貼り合わせる接合工程（図４のＳ２４０参照）と、活性層用シリコンウェーハ２２０を、貼り合わせた面とは反対側から減厚して単結晶シリコンからなる活性層２２１とする減厚工程（図４のＳ２５０参照）と、を含む。また、第１絶縁層２３１ａ及び第２絶縁層２３１ｂはともに、単結晶ＳｉＣ及びアモルファスＳｉＣのいずれかからなる。
【００４８】
＜絶縁層形成工程＞
第１実施形態では絶縁層２３１を支持基板シリコンウェーハ２１０にのみ形成していたところ、第２実施形態では支持基板シリコンウェーハ２１０及び活性層用シリコンウェーハ２２０のそれぞれに絶縁層２３１ａ，２３１ｂを形成する点で異なる。単結晶ＳｉＣ又はアモルファスＳｉＣからなる第１及び第２絶縁層２３１ａ，２３１ｂの形成手法は第１実施形態と同様であり、炭化処理法及びＣＶＤ法などを適用することができる。また、耐圧性を確保するためには、絶縁層２３１ａ，２３１ｂの合計の膜厚を第１実施形態で述べた膜厚とすることが好ましい。
【００４９】
＜密着層形成工程＞
密着層形成工程については、第１実施形態と同様にして行うことができる。密着層同士の接合のため、密着層２３５の合計膜厚を第１実施形態に述べた膜厚とすることが好ましい。また、密着層２３５の形成に先立ち窒化シリコン保護膜を形成してもよいことも前述のとおりである。
【００５０】
＜接合工程＞
密着層形成工程についても、第１実施形態と同様にして行うことができる。密着性を高めるため、酸化性ガス雰囲気下において８００℃以上かつ１時間以上の貼り合わせ強化熱処理を施すことが好ましいことも、同様である。
【００５１】
＜減厚工程＞
減厚工程も、第１実施形態と同様にして行うことができる。
【００５２】
こうして得られるＳＯＩウェーハ２００は、支持基板シリコンウェーハ２１０と、支持基板シリコンウェーハ２１０上の活性層２２１と、支持基板シリコンウェーハ２１０及び活性層２２１との間に設けられた埋め込み絶縁層２３０と、を有する。そして、埋め込み絶縁層２３０は、（ｉ）単結晶ＳｉＣ及びアモルファスＳｉＣのいずれかからなる絶縁層２３１（２３１ａ，２３１ｂ）と、（ｉｉ）酸化シリコンからなる密着層２３５と、を備え、密着層２３５は、（ｃ）埋め込み絶縁層２３０の内部に設けられる。また、埋め込み絶縁層２３０が、第１実施形態において前述した窒化シリコン保護膜を備えてもよい。
【００５３】
なお、上述した製造方法の各実施形態において、接合工程に先立ち、密着層の平坦化処理を行うことも好ましい。すなわち、第１実施形態では密着層１３５の平坦化を行うことが好ましく、第２実施形態では密着層２３５の平坦化を行うことが好ましい。
【００５４】
平坦化の条件は特に制限されないが、密着層の表面粗さＲａが３ｎｍ以下となるように平坦化することが好ましく、研磨代を３０ｎｍ以内とすることがより好ましい。平坦化を行うことにより、密着層を介した支持基板シリコンウェーハ及び活性層用シリコンウェーハの接合をより確実に行うことができるためである。なお、平坦化には、公知の化学機械研磨（ＣＭＰ：chemical mechanical polishing）法等を好適に用いることができる。また、本明細書における表面粗さＲａとは、ＪＩＳ  Ｂ  ０６０１（２００１）に規定の算術平均粗さＲａの定義に従う。
【００５５】
また、接合工程後には、強化熱処理及び平坦化処理によって、酸化シリコンからなる密着層１３５，２３５の膜厚が密着層形成直後の膜厚よりも薄くなりうる。そのため、得られるＳＯＩウェーハ１００，２００における密着層の膜厚を１００〜２００ｎｍとするように、密着層を研磨代分厚く形成する必要がある。
【００５６】
以上の製造方法の実施形態に従うことで、本発明によるＳＯＩウェーハを製造することができる。
【００５７】
（５．具体的態様）
以下では、本発明において用いることができる支持基板シリコンウェーハ１０、活性層用シリコンウェーハ２０（活性層２１）に適用可能なシリコンウェーハの具体的態様を説明する。
【００５８】
シリコンウェーハの面方位は任意であり、（１００）面のウェーハを用いてもよいし、（１１０）面のウェーハなどを用いてもよい。
【００５９】
シリコンウェーハの厚さは、用いる用途に応じて適宜決定することができ、３００μｍ〜１．５ｍｍとすることができる。活性層用シリコンウェーハから得られる単結晶シリコンからなる活性層の膜厚を１００ｎｍ〜１ｍｍの範囲で適宜定めることは既に述べたとおりである。
【００６０】
また、シリコンウェーハにボロン（Ｂ）、リン（Ｐ）、ヒ素（Ａｓ）、アンチモン（Ｓｂ）などのドーパントがドープされていてもよいし、所望の特性を得るため炭素（Ｃ）又は窒素（Ｎ）などがドープされていてもよい。
【００６１】
シリコンウェーハの直径は何ら制限されない。一般的な直径３００ｍｍ又は２００ｍｍなどのシリコンウェーハに本発明を適用することができる。もちろん、直径３００ｍｍよりも直径の大きいシリコンウェーハに対しても、直径の小さいシリコンウェーハに対しても本発明を適用することができる。
【００６２】
なお、本明細書における「シリコンウェーハ」とは、表面にエピタキシャル層又は酸化シリコンなどからなる絶縁層などの別の層が形成されていない、いわゆる「バルク」のシリコンウェーハを用いてもよいし、エピタキシャル層などの別の層を別途形成したエピタキシャルシリコンウェーハを用いても構わない。なお、シリコンウェーハの表面には数Å程度の膜厚の自然酸化膜が形成されうるが、こうした自然酸化膜があってもよいし、必要に応じて公知の洗浄方法等を用いて除去してもよい。
【実施例】
【００６３】
（実験概要）
支持基板シリコンウェーハ及び活性層用シリコンウェーハとして、直径：２インチ（５０．８ｍｍ）、厚み：５００μｍのｎ型ＣＺシリコンウェーハ（ドーパント：リン）を用意した。評価用実験１として、本発明に従うＳＯＩウェーハの熱伝導率を評価するため、絶縁層及び密着層をシリコンウェーハ上に成膜し、埋め込み絶縁層を露出させた状態での熱伝導率を評価した。次に、評価用実験２として、ＳＯＩウェーハの耐圧評価を行うために絶縁層の膜厚を比較的薄く成膜したＳＯＩウェーハを作製し、耐圧評価を行った。
【００６４】
＜評価用実験１＞
−サンプル１−
支持基板シリコンウェーハの表面に、プラズマＣＶＤ法により、基板温度を３００℃に維持した状態で、ＣＨ４ガスを１３０ｓｃｃｍ、ＣＨ３ＳｉＨ３ガスを２５ｓｃｃｍ流して、アモルファスＳｉＣからなる絶縁層を膜厚５μｍで形成した。
【００６５】
絶縁層上に、プラズマＣＶＤ法により、基板温度を３００℃に維持した状態で、ＣＨ３ＳｉＨ３ガスを５５ｓｃｃｍ、Ｏ２ガスを１１０ｓｃｃｍ流して、酸化シリコン（ＳｉＯ２）からなる密着層を膜厚５０ｎｍで形成し、埋め込み絶縁層を形成した。
【００６６】
−サンプル２−
サンプル１における密着層の膜厚を５０ｎｍから１５０ｎｍに変えた以外は、サンプル１と同様にして埋め込み絶縁層を形成した。
【００６７】
−サンプル３−
サンプル１における密着層の膜厚を５０ｎｍから２００ｎｍに変えた以外は、サンプル１と同様にして埋め込み絶縁層を形成した。
【００６８】
−サンプル４−
サンプル１における密着層の膜厚を５０ｎｍから１０００ｎｍに変えた以外は、サンプル１と同様にして埋め込み絶縁層を形成した。
【００６９】
−サンプル５−
支持基板シリコンウェーハの表面に、ＣＨ４雰囲気下で、１０５０℃にてウェーハ表面をＳｉＣ化しつつ、さらにＣＨ４ガスを１３０ｓｃｃｍ、ＣＨ３ＳｉＨ３ガスを２５ｓｃｃｍ流すことで、単結晶ＳｉＣからなる絶縁層を膜厚５μｍで形成した。さらに、サンプル１と同様にして、酸化シリコン（ＳｉＯ２）からなる密着層を膜厚５０ｎｍで形成し、埋め込み絶縁層とした。
【００７０】
−サンプル６−
支持基板シリコンウェーハの表面に、熱酸化法を用いてＳｉＯ２からなる絶縁層を膜厚５μｍで形成した。
【００７１】
−評価１−
サンプル１〜６のそれぞれの表面に対して、熱印加して熱印加前後の抵抗を測定することにより、埋め込み絶縁層の熱伝導率を評価した。結果を表１に示す。なお、表１では絶縁層を形成しないバルクのシリコンウェーハからなる支持基板の熱伝導率を基準として相対化した測定値を示す。サンプル１〜サンプル３（アモルファスＳｉＣ）、サンプル５（単結晶ＳｉＣ）の熱伝導率はサンプル６（ＳｉＯ２）の熱伝導率の約２倍以上ある。また、サンプル４の熱伝導率も、サンプル６の熱伝導率よりは高い。したがって、絶縁層として単結晶ＳｉＣ又はアモルファスＳｉＣを用いることで、酸化シリコンをＢＯＸ層として用いる従来一般的なＳＯＩウェーハ（サンプル３相当）に比べて、放熱性を大幅に向上できることが確認できた。なお、サンプル１〜４に見られるように、密着層の膜厚が大きくなるほど熱伝導率が低くなるため、密着性を確保できる範囲で密着層の膜厚を薄くした方がよいと言える。
【００７２】
【表１】
2020038917.tif 000003
【００７３】
＜評価用実験２＞
図３（Ｓ１３０工程がＳ１３０Ａの場合）に示す製造方法の模式断面図に従い、サンプル７〜サンプル１０に係るＳＯＩウェーハを作製した。
【００７４】
−サンプル７−
支持基板シリコンウェーハの表面に、プラズマＣＶＤ法により、支持基板の温度を３００℃に維持した状態で、ＣＨ４ガスを１３０ｓｃｃｍ、ＣＨ３ＳｉＨ３ガスを２５ｓｃｃｍ流して、アモルファスＳｉＣからなる絶縁層を膜厚１００ｎｍで形成した。
【００７５】
支持基板シリコンウェーハの絶縁層表面に対して、プラズマＣＶＤ法により、支持基板の温度を３００℃に維持した状態で、ＣＨ３ＳｉＨ３ガスを５５ｓｃｃｍ、Ｏ２ガスを１１０ｓｃｃｍ流して、絶縁層表面上にＳｉＯ２からなる密着層を１３０ｎｍ形成した。
【００７６】
研磨代を３０ｎｍ以内に設定して化学機械研磨により表面平坦化処理を行い、密着層の表面粗さＲａが３ｎｍ以下となるよう、平坦化を行った。なお、平坦化による研磨代は２５ｎｍ、平坦化後のＲａは２．３ｎｍ、平坦化前のＲａは１３ｎｍであった。
【００７７】
支持基板シリコンウェーハ及び活性層用シリコンウェーハを密着層を介して貼り合わせ、酸素雰囲気下において８００℃の２時間、１１５０℃の１時間の高温処理により接合強化のための熱処理を施した。
【００７８】
活性層用シリコンウェーハの厚みを２０μｍ残すよう、貼り合せ面とは反対側から、研削及び研磨を行い、活性層を得た。こうして、サンプル７に係るＳＯＩウェーハを得た。
【００７９】
−サンプル８−
サンプル７におけるアモルファスＳｉＣからなる絶縁層の形成に替えて、ＣＨ４雰囲気下で９８０℃にてウェーハ表面をＳｉＣ化し、引き続きＣＨ４ガスを１３０ｓｃｃｍ、ＣＨ３ＳｉＨ３ガスを２５ｓｃｃｍ流して、単結晶ＳｉＣからなる絶縁層を膜厚１００ｎｍで形成した。その他の条件はサンプル７と同様にして、サンプル８に係るＳＯＩウェーハを得た。なお、平坦化による研磨代は２３ｎｍ、平坦化後のＲａは２．２ｎｍ、平坦化前のＲａは１２ｎｍであった。
【００８０】
−サンプル９−
サンプル７におけるアモルファスＳｉＣからなる絶縁層の形成に替えて、ＣＨ４雰囲気下で９８０℃にてウェーハ表面をＳｉＣ化し、さらに８００℃に降温後、ＣＨ４ガスを１３０ｓｃｃｍ、ＣＨ３ＳｉＨ３ガスを２５ｓｃｃｍ流して、多結晶ＳｉＣからなる絶縁層を膜厚１００ｎｍで形成した。その他の条件はサンプル７と同様にして、サンプル９に係るＳＯＩウェーハを得た。なお、平坦化による研磨代は２９ｎｍ、平坦化後のＲａは２．８ｎｍ、平坦化前のＲａは２０ｎｍであった。
【００８１】
−サンプル１０−
サンプル７におけるアモルファスＳｉＣからなる絶縁層の形成に替えて、ＳｉＯ２からなる絶縁層を熱酸化法を用いて膜厚１３０ｎｍで形成した。その他の条件はサンプル７と同様にして、サンプル８に係るＳＯＩウェーハを得た。なお、サンプル７と同様にＳｉＯ２を平坦化処理した。サンプル１０のＳＯＩウェーハでは、ＳｉＯ２膜の仕上り膜厚は１１２ｎｍである。なお、平坦化による研磨代は１８ｎｍ、平坦化後のＲａは１．０ｎｍ、平坦化前のＲａは４ｎｍであった。
【００８２】
−評価−
活性層へ電極を形成し、ＴＺＤＢ（タイムゼロ絶縁破壊：Time Zero Dielectric Breakdown）測定を行った。評価にあたり、単位面積当たりの電流が１×１０−４Ａ／ｃｍ２を超えた場合に、絶縁破壊したと判断し、そのときの絶縁耐圧を求めた。結果を表２に示す。
【００８３】
【表２】
2020038917.tif 000004
【００８４】
本発明に従う単結晶ＳｉＣ又はアモルファスＳｉＣからなる絶縁層を埋め込み絶縁層として用いたＳＯＩウェーハの絶縁耐圧は約１１ＭＶ／ｃｍであり、サンプル１０の耐圧性と同等である。したがって、本発明によるＳＯＩウェーハは、先の評価用実験１と照らし合わせて、高い熱伝導率を有するＳＯＩウェーハとして機能することが確認できた。なお、絶縁層として多結晶ＳｉＣを形成する場合、熱伝導率はＳｉより優れると考えられるものの、上記サンプル９の結果に示されるように耐圧性に若干劣る。多結晶ＳｉＣの場合、膜厚を厚く設定する必要がある。
【産業上の利用可能性】
【００８５】
本発明によれば、高い熱伝導率を有するＳＯＩウェーハを得ることができる。
【符号の説明】
【００８６】
１，１００，２００  ＳＯＩウェーハ
２１，１２１，２２１  活性層
３０，１３０，２３０  埋め込み絶縁層
３１，１３１，２３１  絶縁層
３５，１３５，２３５  密着層
１０，１１０，２１０  支持基板シリコンウェーハ
１２０，２２０  活性層用シリコンウェーハ
【図１】
2020038917.tif 000005
【図２Ａ】
2020038917.tif 000006
【図２Ｂ】
2020038917.tif 000007
【図２Ｃ】
2020038917.tif 000008
【図３】
2020038917.tif 000009
【図４】
2020038917.tif 000010